(57)【特許請求の範囲】
【請求項１】
下記一般式(1) で表される組成を有し、温度０〜50℃、水素圧力0.5 〜1.1MPaの条件下で水素を吸蔵させ、温度60℃〜水の沸点、水素圧力0.01〜0.3MPaの条件下で水素を放出させることができる、有効水素吸蔵量0.6 質量％以上の水素吸蔵合金。
Ca1-xMgxNiz     ・・・・・・(1)
上記式中、
0.60≦ x  ≦0.85、
1.8 ≦ z  ≦2.2
【請求項２】
下記一般式(2) で表される組成を有する、温度０〜50℃、水素圧力0.5 〜1.1MPaの条件下で水素を吸蔵させ、温度60℃〜水の沸点、水素圧力0.01〜0.3MPaの条件下で水素を放出させることができる、有効水素吸蔵量0.6 質量％以上の水素吸蔵合金。
Ca1-xMgx(Ni1-yMy)z     ・・・・・(2)
上記式中、
ＭはAl、Si、Ｐ、Cr、Mn、Fe、Co、CuおよびZnから成る群から選んだ少なくとも１種の元素であり、
0.60≦ x  ≦0.85、
0   ≦ y  ≦0.2 、
1.8 ≦ z  ≦2.2
【発明の詳細な説明】
【０００１】
【発明の属する技術分野】
本発明は、水素貯蔵手段として水素燃料電池、水素貯蔵容器等に、或いは熱−化学エネルギー変換手段としてヒートポンプや蓄熱器等の用途に使用するのに適した水素吸蔵合金に関する。
【０００２】
【従来の技術】
水素を燃料として負極に供給し、正極に供給した酸素と反応させて電気を取り出す水素燃料電池は、化石燃料を使用する発電器とは異なり、運転中にＣＯ2 、ＮＯx 、ＳＯx 等を発生しないクリーンなエネルギー源であり、またエネルギー変換効率が高いことから、小規模地域発電用および家庭発電用の発電システムや、電気自動車用の電池として、現在開発が進められている。
【０００３】
この水素燃料電池においては、水素吸蔵合金を水素貯蔵手段として利用することができる。即ち、燃料の水素ガスを水素吸蔵合金に貯蔵しておき、この合金から水素ガスを少しずつ放出させて負極に供給するのである。この場合、水素吸蔵合金への水素の補給は、外部から供給した水素を合金に吸蔵させてもよく、或いは夜間の余剰電力など外部からの電気を燃料電池に供給し、燃料電池で発生した水素を水素吸蔵合金に吸蔵させることも可能である。
【０００４】
また、水素吸蔵合金は、水素を吸蔵する時の水素化反応が発熱反応であり、水素を放出する時の分解反応が吸熱反応である。水素の吸蔵・放出反応が熱の吸収・放出を伴う可逆反応であるという性質により、水素吸蔵合金は熱−化学エネルギー変換機能を持つ。この機能を利用して、水素吸蔵合金を蓄熱や化学ヒートポンプに応用することも試みられている。
【０００５】
例えば、燃料電池と同様にクリーンなエネルギー源である太陽熱 (例、ソーラー集熱器の温水) や清掃工場等の廃熱 (例、廃温水) の蓄熱と熱輸送に水素吸蔵合金を利用することができる。即ち、水素を吸蔵した合金に熱を供給すると、合金からの水素の放出に熱が利用され、熱は化学エネルギーとして水素吸蔵合金に保存される。次に、放出した水素を合金と反応させれば合金が発熱するので、その熱を適当な用途 (例、温室の加温) に利用する。
【０００６】
水素吸蔵合金を応用したヒートポンプでは、まず水素を吸蔵した合金をある温度に加熱し水素を放出させる。次に放出した水素をその温度の平衡解離圧以上に加圧してから再度合金に水素を吸蔵させると、その温度より高い温度が得られる。これを利用して、熱を低温側から高温側に汲み上げることができる。
【０００７】
以上に説明したような用途では、水素吸蔵合金は、下記(a) 式に示す気固相反応によって水素を可逆的に吸蔵・放出する。
(a) ２Ｍ＋ｘＨ2 ⇔２ＭＨX （Ｍ：水素吸蔵合金、右方向への反応が発熱反応)
即ち、平衡状態より水素圧力を高め、および／または温度を下げると、(a) 式の可逆反応が右方向に進み、合金の水素化が起こり、合金に水素が吸蔵される。逆に、水素圧力を低くし、および／または温度を上げると、水素化物が分解して水素が解離する左方向に反応が進行し、合金から水素が放出される。
【０００８】
この可逆反応は、ニッケル−水素電池で負極として使用される水素吸蔵電極における下記(b) 式に示す電気化学的な可逆反応とは別の反応である。
(b) Ｍ＋Ｈ2Ｏ＋ｅ-⇔ＯＨ- ＋ＭＨ
従って、クリーンエネルギーの利用拡大のために、水素吸蔵合金を前述したような用途に使用するには、既に実用化されているニッケル−水素電池用の水素吸蔵合金とは異なる、気固相での水素化・水素解離反応に適した水素吸蔵合金の開発が必要となる。
【０００９】
【発明が解決しようとする課題】
上記(a) 式の反応を利用する水素貯蔵用の水素吸蔵合金における一般的な反応条件は、低温／高圧で吸蔵し、高温／低圧で放出するものであった。水素吸蔵合金の実用化が近づいた最近になって、常温、即ち、20℃前後という従来より高い温度と、高圧ガス取締法の対象外である約１MPa という従来より低い水素ガス圧力で水素化反応をさせて、水素を吸蔵させることが試みられるようになった。この場合、水素を放出させる時の脱水素反応の条件は、加熱源が一般に温水であることから、温度は100 ℃以下であり、水素圧力は大気圧、即ち、約0.1MPaとすることが有利である。このような条件下で多量の水素を吸放出する水素吸蔵合金は、水素燃料電池等の水素貯蔵用や、（廃）温水を利用した蓄熱、ヒートポンプ等の用途にとって極めて有用である。
【００１０】
このような条件で水素を吸放出する水素吸蔵合金に要求される水素吸放出特性について、図１に模式的に示す。図１は、横軸に水素濃度 (質量％、以下同じ) 、縦軸に水素平衡解離圧 (Peq, MPa) をとった圧力−組成等温線図 (Ｐ−Ｃ−Ｔ曲線)(以下、等温線図という) である。この等温線図は、一定温度で水素圧力を変化させながら平衡になる水素吸蔵量を測定することにより作製される。
【００１１】
図１に示すように、上記条件下で水素の吸蔵と放出を行う場合の有効水素吸蔵量Ｖは、20℃、１MPa での水素吸蔵量Ｖ１と、100 ℃、0.1MPaでの水素吸蔵量Ｖ２との差として表すことができる。従って、有効水素吸蔵量Ｖを大きくするには、Ｖ１がより大きく、Ｖ２がより小さければよい。つまり、水素燃料電池をはじめとする水素貯蔵用や、蓄熱用、ヒートポンプ用といった用途に使用する水素吸蔵合金には、20℃、１MPa での水素吸蔵量Ｖ１が大きく、100 ℃、0.1MPaでの水素吸蔵量Ｖ２が小さく、有効水素吸蔵量Ｖが可及的に大きいことが求められる。
【００１２】
また、水素吸蔵合金が軽量であることも望ましい。これは、特に水素燃料電池を電気自動車に搭載する場合に必要となる。さらに、また、水素貯蔵用や蓄熱用といった用途では、水素吸蔵合金を大量に使用することから、水素吸蔵合金の製造コストも重要であり、豊富かつ安価な原料から製造できる水素吸蔵合金が求められている。
【００１３】
代表的な実用水素吸蔵合金であるMmNi5 系合金は、非常に平坦なプラトーを有し、前記条件での有効水素吸蔵量Ｖは約１質量％である。しかし、この合金は、Mm (希土類金属の混合物であるミッシュメタル) とNiといういずれも比較的高価な成分からなる合金であり、コスト的に不利である。
【００１４】
軽量で安価なMgを用いた水素吸蔵合金であるMg2Ni 合金は、前記条件でＶ１は3.6 質量％と非常に大きいが、Ｖ２もまた約3.6 質量％であるので、この条件下での水素の放出は不可能である。
【００１５】
Mg2Ni 合金の水素吸放出圧力の向上によるＶ２の低減については、元素置換による水素吸放出圧力の向上、非晶質化、ナノメートルスケール化による水素吸放出圧力の向上等がこれまでに報告されているが、前記条件で使用が可能となるような報告はない。
【００１６】
Ｖ２の小さいMg系水素吸蔵合金として、ＡＢ2Ｃ9 合金 (Ａ：希土類元素、Ｂ：Mg等のアルカリ土類元素、Ｃ：Ni他の遷移金属元素) が、100 ℃以下の温度で最大1.8 質量％の水素を放出することが特開平11−217643号公報に開示されている。しかし、この合金は高価な希土類元素を必須とする。
【００１７】
Mgと同様に安価かつ軽量なCaをMgに加えた合金であるCa0.5Mg0.5Ni2 が、Mat. Res. Bull., Vol. 15 (1980) 275-283 に報告されている。この合金のＶ１は約1.7 質量％で、MmNi5 より大きいが、水素吸放出圧力が低く、Ｖ２は約1.3 質量％の大きさになるので、有効水素吸蔵量Ｖは0.4 質量％程度にすぎない。
【００１８】
Journal of Alloys and Compounds 284 (1999) 145-154には、水素放出圧力の高いMg−Ca系合金としてCaMg2Ni9合金が報告されている。この合金は、MmNi5 系合金と同様に、非常にプラトーが平坦で、Ｖ２は0.1 質量％以下である。しかし、逆に水素吸放出圧力が高すぎるため、十分に水素を吸収させるためには温度を0 ℃付近まで下げなければならない。
【００１９】
特開平11−264041号公報には、Ca1-a Mga (Ni1-x Mx ) Z (0＜a ＜0.5 、0 ＜X ≦0.8 、２＜Ｚ＜4.5)の30℃での有効水素吸蔵量が開示されている。この公報における有効水素吸蔵量は30℃の一定温度のものであり、本発明における有効水素吸蔵量Ｖとは異なるものである。この公報には100 ℃近辺での等温線図が示されていないのでＶ２を推測することができない。従って、前記条件での有効水素吸蔵量Ｖは不明であり、この合金が前記条件で水素の吸放出を行う用途に有用であることは示唆されていない。
【００２０】
このように、常温〜100 ℃の温度および大気圧〜1.0MPaの範囲での有効水素吸蔵量Ｖが、大きく、且つ速やかに水素を吸放出することができ、安価な原料から得られる水素吸蔵合金は、未だに開発されていない。
【００２１】
本発明は、上記範囲での有効水素吸蔵量Ｖが0.6 質量％以上と大きく、速やかに水素を吸放出し、安価で軽量かつ、繰り返し使用しても劣化しない水素吸蔵合金を提供することを課題とする。
【００２２】
【課題を解決するための手段】
本発明によれば、上記課題が
(1) 下記一般式(1) で表される組成を有する、温度０〜50℃、水素圧力0.5 〜1.1MPaの条件下で水素を吸蔵させ、温度60℃〜水の沸点、水素圧力0.01〜0.3MPaの条件下で水素を放出させることができる、有効水素吸蔵量が0.6 質量％以上の水素吸蔵合金。
【００２３】
Ca1-xMgxNiZ       ・・・・・(1)
上記式中、
0.60≦ x  ≦0.85、
1.8 ≦ z  ≦2.2
(2) 下記一般式(2) で表される組成を有する、温度０〜50℃、水素圧力0.5 〜1.1MPaの条件下で水素を吸蔵させ、温度60℃〜水の沸点、水素圧力0.01〜0.3MPaの条件下で水素を放出させることができる、有効水素吸蔵量が0.6 質量％以上の水素吸蔵合金。
【００２４】
Ca1-xMgx(Ni1-yMy)z     ・・・・・(2)
上記式中、
ＭはAl、Si、Ｐ、Cr、Mn、Fe、Co、CuおよびZnから成る群から選んだ少なくとも１種の元素であり、
0.60≦ x  ≦0.85、
0   ≦ y  ≦0.2 、
1.8 ≦ z  ≦2.2
により解決される。
【００２５】
なお、上記有効水素吸蔵量0.6 質量％以上というのは、20℃、1.1MPaと100 ℃、0.1MPaの条件下で測定したときの水素吸蔵量の差を言う。
【００２６】
【発明の実施の形態】
本発明者らは、軽量性と低価格性を考慮して、CaとMgに着目した。種々のCa−Mg系合金のＶ１、Ｖ２を測定した結果、CaNi2 のCaサイトをMgに置換した場合、水素吸放出圧力を調整し、Ｖ１、Ｖ２を制御できることを見出した。また、NiサイトをAl、Si、Ｐ、Cr、Mn、Fe、Co、Cu、Znから選ばれる少なくとも１つ以上の元素に置換してもよいことも見出した。
【００２７】
本発明の水素吸蔵合金は、温度０〜50℃、水素圧力 0.5〜1.1MPaの条件下で水素を吸蔵させ、温度60℃〜水の沸点、水素圧力0.01〜0.3MPaの条件下で水素を放出させるための水素吸蔵合金、即ち、 (廃) 温水を加熱源とする水素燃料電池等の水素貯蔵手段や蓄熱、ヒートポンプ等の熱−化学エネルギー変換手段として用いる水素吸蔵合金、として有用である。
【００２８】
上記(1) 式で示される組成を持つ本発明の水素吸蔵合金では、CaサイトおよびMgサイトとNiサイトの比 (Ｚ) は、CaNi2 での比の２に対して若干の増減が許容され、 1.8≦Ｚ≦2.2 となる。Ｚが1.8 未満では、水素を放出しづらいCaMg2 が第２相として析出し、Ｖ２が増加する。Ｚが2.2 より大きくなると、Ｖ１が減少する。
【００２９】
本発明の水素吸蔵合金におけるCaサイトのMg置換率 (Ｘ) は好ましくは、0.60≦Ｘ≦0.85である。
Ｘが0.60より小さいと、図２に示す100 ℃での等温線図のカーブの平坦部が、図２のＸ＝0.50の曲線に示すように小さくなり、Ｖ２が著しく大きくなるため、有効水素吸蔵量Ｖが低下する。また、Ｘが0.60未満では繰り返しの水素吸蔵放出による合金の劣化が著しく、Ｘを0.60以上とすることでこれを改善できる。CaNi2 はCaの原子半径が0.197nm 、Niが0.125nm と差が大きく、Caに大きな圧縮応力が働くため不安定な合金である。原子半径0.160nm のMgをCaに置換することで圧縮応力が緩和され、Ｘ＝0.60以上でその効果が顕著になるためと推測される。Ｘの値が0.60以上になると、図２のＸ＝0.65の曲線に示すように、100 ℃での等温線図のカーブの平坦が大きくなり、Ｖ２が低下するので、有効水素吸蔵量Ｖが大きくなる。
【００３０】
Ｘの上限値は0.85以下であることが望ましい。Ｘが0.85より大きくなると主相がＣ15型ラーベス相から水素を吸蔵しづらいＣ36型ラーベス相に変化してしまい、図３に示すようにV1が減少してしまうからである。
【００３１】
本水素吸蔵合金におけるNiサイトの他金属Ｍによる置換率 (Ｙ) の好ましい範囲は、0 ≦Ｙ≦0.2 である。ここでＭは、Al、Si、Ｐ、Cr、Mn、Fe、Co、Cu、Znのうち１つ以上の元素を表す。Ｙが0.2 より大きいと、水素化されづらい第２相が生成し、Ｖ２が増加して有効水素吸蔵量Ｖが著しく低下するからである。
【００３２】
本発明の水素吸蔵合金の製造は、原料粉末を圧縮成型し、不活性雰囲気中で焼結する焼結法、原料を高周波加熱、アーク加熱等により溶解して凝固させる溶解法のいずれによっても可能である。
【００３３】
合金化を行う処理温度としては、焼結法の場合600 ℃〜1250℃、溶解法の場合には1250℃以上の温度が好ましい。また原料としてはCa、Mg、Ni等の純金属に加えてCaMg2 、CaNi2 、MgNi2 等の母合金を使用することも可能であり、その形状は焼結法の場合には粉末が好ましいが、溶解法の場合は粉末以外にインゴットも使用可能である。
【００３４】
なお、有効水素吸蔵量0.6 質量％以上というのは、この値以下では実用化が難しいからである。
本発明の水素吸蔵合金は、温度０〜50℃、水素圧力 0.5〜1.1MPaの条件下で水素を吸蔵させ、温度60℃〜水の沸点、水素圧力0.01〜0.3MPaの条件下で水素を放出させるのに有用である。
【００３５】
水素吸蔵時の温度は０〜50℃であるので、多くの地域では加熱または冷却を必要とせずに常温で合金に水素を吸蔵させることができる。水素吸蔵時の水素ガス圧力は1.1MPa以下であるので、高圧ガス取締法の範囲外であり、比較的安全かつ簡便に水素ガスを取り扱うことができる。水素吸蔵時の水素ガス圧力の下限は水素放出時の圧力より高ければよいが、水素吸蔵量を考慮して0.5MPa以上とする。
【００３６】
水素放出時の温度は、ソーラー集熱器の温水や廃温水を熱源として利用できる温度が好ましいので、上限は水の沸点とする。下限は60℃以上が好ましい。これは、温度が低すぎると、水素の放出量が少なくなるからである。水素放出時の水素ガス圧力は、吸蔵時の圧力より低ければ良いが、0.01MPa 以上、0.3MPa以下の範囲がよい。高すぎると水素放出量が少なく、低すぎると減圧に手間がかかりすぎる。放出圧力は、0.1MPa付近の大気圧とすれば、加圧や減圧が不要で簡便であることから好ましい。
【００３７】
本発明の水素吸蔵合金は、水素燃料電池において、燃料である水素ガスの貯蔵手段として使用するのに適している。この場合、例えば、次のようにして水素吸蔵合金を使用することができる。
【００３８】
燃料電池の運転前に、常温で水素吸蔵合金に 0.5〜1.1MPaの加圧水素ガスを常温で供給して、合金に水素ガスを常温で吸蔵させる。燃料電池を運転する際には、温水を熱源として水素吸蔵合金を60〜100 ℃に加熱し、水素ガス圧力を大気圧に下げると、水素ガスが放出されるので、それを燃料電池の負極に一定流量で供給する。この水素ガスは、正極に供給された酸素含有ガス (通常は空気) 中の酸素と反応して発電し、水になる。
【００３９】
水素ガスの放出が終了したら、水素吸蔵合金の温度を常温に下げ、上記の加圧水素ガスを再び供給して、水素ガスを合金に吸蔵させる。水素吸蔵合金からなる水素貯蔵容器を複数設置しておき、交互に使用することで、水素燃料電池を連続運転することができる。
【００４０】
水素燃料電池の種類は、燃料として水素を使用するものであれば特に制限されない。現在開発中のアルカリ型、固体高分子電解質型、リン酸型、溶融炭酸塩型、固体電解質型等のいずれにも適用できる。中でも好ましいのは、常温で運転可能で、酸素供給源として空気を使用できる固体高分子電解質型燃料電池である。固体高分子型燃料電池は、100 ℃以下で作動するコンパクトな電池とすることができ、小規模地域発電や家庭用発電システムとして実用化の動きがあり、また自動車用電源として使用する試みもある。
【００４１】
本発明の水素吸蔵合金は、熱−化学エネルギー変換手段として、蓄熱やヒートポンプに利用することもできる。この場合も、水素の吸蔵時および放出時の温度および水素ガス圧力の条件は、上記と同様でよい。
【００４２】
本発明の水素吸蔵合金は、前述した条件で水素の吸蔵と放出を行った場合に、0.6 質量％以上という大きな有効水素吸蔵量を与えるので、所定量の水素を貯蔵するのに必要な水素吸蔵合金の量を低減させることができ、装置を小型化することができる。また、水素の吸蔵と放出もすばやく起こる。さらに、CaとMgを多く含むため軽量で、低コストの合金であるので、大量使用に適している。
【００４３】
【実施例】
Ca、Mg、Ni、ならびに場合によりAlもしくはCrを原料として、次に述べるように、焼結法または溶解法により水素吸蔵合金の試料を作製した。使用原料はいずれも純度99質量％以上の市販品であった。焼結法と溶解法のいずれも、作業はすべてアルゴン雰囲気中で実施した。
【００４４】
焼結法による水素吸蔵合金試料の作製
原料を所定組成となるように秤量配合し、乳鉢で粉砕して、粒径100 μｍ以下の混合粉末を得た。この混合粉末を、9.8MPaの荷重の油圧プレスを用いて、直径10 mm ×厚さ５mmのペレット状に成形し、圧粉体とした。得られた圧粉体を、電気抵抗炉を用いて900 ℃で２時間加熱して焼結させ、合金化した。得られた焼結体を、粒径100 μｍ以下の粉末になるまで乳鉢で粉砕した。
【００４５】
この粉末を用いて、成形、焼結、粉砕の工程をもう一度繰り返して、粉末状の水素吸蔵合金の試料を得た。各組成の粉末を湿式化学分析して、試料中の各元素の比率を求めた結果、焼結中に揮発した元素はなく、所望の合金組成となっていることを確認した。
【００４６】
溶解法による水素吸蔵合金試料の作製
原料を所定の組成となるように秤量配合し、真空高周波溶解炉にて各試料を約数kgずつ溶解し、平板状の水冷鋳型に厚さ約１〜２cmとなるように鋳込んで溶解試料を作製した。作製した合金試料の粉末を湿式で化学分析し、試料中の各元素の比率を求めた。その後、本合金試料を数cm角程度の大きさに粉砕したものを、アルゴン気流中にて800 ℃で10時間保持する熱処理を行った。この試料についても、溶解および熱処理中に揮発した元素はなく、所望の合金組成になっていた。
【００４７】
こうして作製した水素吸蔵合金の組成と作製法を表１に示す。
表１に示した各水素吸蔵合金の試料の組織をＸ線回折により調べた結果、CaサイトのMg置換率の値が0.85以下での場合、組織はＣ15ラーベス構造を主相とすることが判明した。一方、Ｘが0.85より大きい場合は組織はＣ36ラーベス相を主相とすることがわかった。
【００４８】
以上を確認した上で、ジーベルト方式の水素吸蔵量測装置を用いて、表１に示す条件で水素吸蔵量Ｖ１およびＶ２を測定して、有効水素吸蔵量Ｖ＝Ｖ1 −Ｖ2 を求めた。これらのＶ１、Ｖ２、Ｖの値も表１に併せて示す。
【００４９】
【表１】
0003752987.tif 000002
表１から、合金の組成によって、Ｖ１およびＶ２の値はさまざまに変化するが、Ｖ１−Ｖ２として算出される有効水素吸蔵量Ｖは、水素吸蔵合金が本発明の範囲内の組成を持つ場合に0.6 質量％以上と大きくなり、本発明の水素吸蔵合金は実際に活用できる有効水素吸蔵量が大きく、実用性が高いことがわかる。また、合金の製法が焼結法と溶解法のいずれであっても、有効水素吸蔵量Ｖが大きいという本発明の効果が得られた。
【００５０】
実施例と比較例を対比するとわかるように、Ca1-x Mgx (Ni1-yＭy) z のＸが0.60未満である場合、Ｖ2 が増加するために有効水素吸蔵量が低下している。Ｘが0.85より大きい場合、主相が水素を吸蔵しづらいＣ36ラーベス構造となるため、比較例15では本発明の実施例８に比較しＶ1 が著しく減少し、有効水素吸蔵量も小さくなっている。
【００５１】
また、Ca1-x Mgx (Ni1-yＭy ) z のＹが本発明の範囲外である比較例16、17は水素を吸蔵しづらい第二相の割合が大きくなり、Ｖ1 が著しく減少した結果、有効水素吸蔵量が小さくなった。
【００５２】
Ｃａ１−Ｘ Ｍｇｘ（Ｎｉ１−ｙＭｙ）ｚのＺが本発明の範囲より小さい比較例１３は水素を放出しづらい副相ＣａＭｇ２の割合が大きくなりＶ２が増加して有効水素吸蔵量が減少した。またＺが本発明の範囲より大きい比較例１４は水素を吸蔵しづらいＮｉ相の割合が大きくなりＶ１が減少して有効水素吸蔵量が減少した。
【００５３】
【発明の効果】
本発明に係る水素吸蔵合金は、従来材に比べて軽量かつ低価格であり、温水を加熱源とした場合に使い勝手のよい、常温〜100 ℃、大気圧〜1.0MPaの範囲での有効水素吸蔵量がこの従来材以上に大きいので、実用に適した水素吸蔵合金である。従って、本発明の水素吸蔵合金は、水素燃料電池の水素供給源である水素貯蔵容器や、ヒートポンプ、蓄熱等の用途に有用である。また、水素吸蔵時に冷媒が不要であり、水素放出時には廃温水を利用できるので、環境問題に有利に対応できる。
【図面の簡単な説明】
【図１】有効水素吸蔵量Ｖの概念を示す圧力−組成等温線図である。
【図２】  Ca1-x Mgx Ni2 の組成を有する水素吸蔵合金において、CaサイトのMg置換率Ｘが0.65および0.50である場合の温度100 ℃での圧力−組成等温線図を示す。
【図３】  Ca1-x Mg x Ni2の組成を有する水素吸蔵合金において、CaサイトのMg置換率Ｘが0.90、および0.65である場合の、温度20℃での圧力−組成等温線図を示す。
【図１】
0003752987.tif 000003
【図２】
0003752987.tif 000004
【図３】
0003752987.tif 000005